(57)【要約】【課題】キャップ材の天板部内面との摩擦抵抗が小さく、かつ、ボトル口部の開口部を確実に密封することができるライナーを具備したキャップ材を提供する。【解決手段】円板状の天板部と該天板部の周縁から略垂下してなる周壁部とを有するキャップ本体と、前記天板部内面に装着されるシートタイプのライナー２０とを有するキャップ材であって、ライナー２０は、熱可塑性合成樹脂で構成されシール機能を有するライナー本体２１に、アンチブロッキング剤および／または滑剤を含有したフィルム２２が接合されて構成されていることを特徴とする。【選択図】図２
2007161332.tif 000002
【特許請求の範囲】
【請求項１】
円板状の天板部と該天板部の周縁から略垂下してなる周壁部とを有するキャップ本体と、前記天板部内面に装着されるシートタイプのライナーとを有するキャップ材であって、
前記ライナーは、熱可塑性合成樹脂で構成されシール機能を有するライナー本体に、アンチブロッキング剤および滑剤の少なくとも一方を含有したフィルムが接合されて構成されていることを特徴とするキャップ材。
【請求項２】
前記フィルムの厚さが、前記ライナー本体の厚さの１０％以下とされていることを特徴とする請求項１記載のキャップ材。
【請求項３】
前記フィルムの厚さが、前記ライナー本体の厚さの５％以下とされていることを特徴とする請求項１記載のキャップ材。
【請求項４】
前記フィルムに、滑剤が含有されていることを特徴とする請求項１から請求項３のいずれかに記載のキャップ材。
【請求項５】
前記フィルムの少なくとも一方の面には、印刷が施されていることを特徴とする請求項１から請求項４のいずれかに記載のキャップ材。
【請求項６】
前記フィルムが、ポリプロピレンまたはプロピレン重合体で構成されるとともに、
前記ライナー本体が、ポリオレフィン系エラストマーまたはポリスチレン系エラストマーで構成されていること特徴とする請求項１から請求項５のいずれかに記載のキャップ材。
【請求項７】
前記天板部の前記内面には、塗膜が形成されており、該塗膜の最外層には滑剤が含有されていることを特徴とする請求項１から請求項６のいずれかに記載のキャップ材。
【請求項８】
前記キャップ本体が、アルミニウム合金または合成樹脂またはブリキ若しくはティンフリースチールで構成されていることを特徴とする請求項１から請求項７のいずれかに記載のキャップ材。
【請求項９】
前記キャップ材は、前記キャップ本体の前記天板部近傍に設けられたライナー支持部によって、前記ライナーを回転自在に支持する構成とされたことを特徴とする請求項１から請求項８のいずれかに記載のキャップ材。
【請求項１０】
請求項１から請求項８のいずれかに記載のキャップ材をボトル口部に配置するとともに、前記周壁部内面にボトル口部に螺着させる雌ネジ部を形成したキャップ付容器
【請求項１１】
熱可塑性合成樹脂で構成されシール機能を有するライナー本体と、アンチブロッキング剤および滑剤の少なくとも一方を含有したフィルムとがそれぞれ独立に成形された後に、前記ライナー本体に前記フィルムを積層するように接合することを特徴とするライナーの製造方法。
【発明の詳細な説明】
【技術分野】
【０００１】
本発明は、ボトル缶やガラスビンやＰＥＴボトル等に使用されるキャップ材、キャップ付容器及びこのキャップ材に具備されるライナーの製造方法に関する。
【背景技術】
【０００２】
近年、清涼飲料水などの飲料用容器として、ガラスビン、ＰＥＴボトル、アルミボトル缶等の開閉可能な容器が広く使用されている。これらの容器に使用されるキャップ材としては、合成樹脂製あるいはアルミニウム合金や鉄などの金属製のキャップ本体と、主に合成樹脂で構成されたライナーとで構成されたものが広く提供されている。
【０００３】
キャップ本体は、一般に、天板部とこの天板部の周縁部から略垂下してなる周壁部とを備え、周壁部の下端側に、周方向に延び、かつ径方向内側に凹むスリット部とブリッジとが交互に周方向に複数配置された破断容易部を設けたものである。キャップ材とは、このキャップ本体の天板部内面に、前記ライナーが装着されたものである。
【０００４】
この種のキャップ材は、雄ネジ部と該雄ネジ部の下端に配置され径方向外側に膨出した膨出部とを備えたボトル口部に被せられ、前記天板部が下方に押圧された状態で、前記周壁部の外周面が、前記ボトル口部の雄ネジ部に沿うように径方向内方に向けて押圧されて当該周壁部に雌ネジ部を形成されるとともに、周壁部の開放端部（下端部）が、前記膨出部に巻き込ませられるように径方向内側へ向けて押圧される（すそ巻き工程）ことによって、ボトル口部に螺着されてキャップとして使用される。つまり、キャップとは、上記キャップ材をボトル口部に螺着したものである。ここで、ボトル口の開口部とライナーとが密着することでボトル容器内が密封される。
【０００５】
ここで、キャップ本体の天板部の内面に配置されるライナーとしては、予め成形したディスクを挿入した後にキャップ本体の天板部内面の中心部に熱接着したものや、塩ビゾルのようにキャップ本体に樹脂を流し込んでゲル化と同時に接着したものや、溶融樹脂をキャップ本体の中に入れて型押ししたもの等がある。そして、これらのライナーは、ほとんどがキャップ本体の天板部内面に接着されており、キャップを回転させる際には、キャップと同時にライナーを回転する必要がある。
【０００６】
ところで、ライナーとボトル口部の開口部におけるライナーとの接触部分とが強く固着していると、その間の摩擦抵抗が大きいため、開栓に必要なトルク（以下、開栓トルクと称す）が大きくなり、開栓操作が困難になる問題があった。そこで、開栓トルクを低減するためにライナーとボトル口部の開口部におけるライナーとの接触部分との潤滑を良好にする必要があり、ライナーに滑剤を添加したものが提供されている。
【０００７】
しかしながら、滑剤を必要以上に添加したライナーを使用した場合には、滑剤が添加したライナーが直接ボトル容器内の充填物と接触するため、充填物に滑剤の一部が落下して充填物の表面に浮き、異物として認識されて品質を損なうというおそれがあった。
【０００８】
このような問題を解決するために、特許文献１では、ライナーを機能層と支持層との２層構造とし、このシート状の２層ライナーをキャップ本体の天板部の内面と非接合状態で取り付ける構成とされたキャップが提案されている。
【特許文献１】特開２００４−２１７２９５号公報
【発明の開示】
【発明が解決しようとする課題】
【０００９】
ところで、２種類の樹脂からなる２層ライナーにおいては、２種類の合成樹脂を一度に押し出す共押出法によって２層シート材を成形し、この２層シート材をディスク状に打ち抜くことで製造されている。共押出法では、ロール圧延によってシート材全体の厚さを一定に維持している。
ここで、共押出法によれば、機能層を構成する樹脂と支持層を構成する樹脂のＭＦＲ（ＪＩＳ  Ｋ  ７２１０）等が大きく異なる場合には、これら機能層と支持層との間の境界面が波打つように変化してしまうことになる。
このように共押出法によって成形する場合には、機能層を構成する樹脂と支持層を構成する樹脂とのＭＦＲ（ＪＩＳ  Ｋ  ７２１０）が近似していなければならず、機能層及び支持層の樹脂の選択範囲が制限されてしまうといった問題があった。
【００１０】
さらに、支持層と天板部内面との摩擦抵抗を小さくするために、支持層にアンチブロッキング剤として微粒子を添加して、この微粒子によって支持層表面に微小な凹凸を生じさせることが考えられるが、共押出法では、表面に位置する微粒子が共押出法のロール圧によって埋没して表面が平滑にされてしまい、アンチブロッキング剤を添加したにもかかわらず、天板部と支持層との摩擦抵抗を低減できなくなってしまう。
アンチブロッキング剤の代用として滑剤を添加することも考えられるが、この場合でも滑剤を表面に配置することができずに天板部と支持層との摩擦抵抗を低減できなくなってしまうおそれがあった。
【００１１】
本発明は、上記の事情に鑑みてなされたものであって、キャップ材の天板部内面との摩擦抵抗が小さく、かつ、ボトル口部の開口部を確実に密封することができるライナーを具備したキャップ材、キャップ付容器及びライナーの製造方法を提供することを目的とする。
【課題を解決するための手段】
【００１２】
上記課題を解決するために、この発明は、円板状の天板部と該天板部の周縁から略垂下してなる周壁部とを有するキャップ本体と、前記天板部内面に装着されるシートタイプのライナーとを有するキャップ材であって、前記ライナーは、熱可塑性合成樹脂で構成されシール機能を有するライナー本体に、アンチブロッキング剤および滑剤の少なくとも一方を含有したフィルムが接合されて構成されていることを特徴としている。
【発明の効果】
【００１３】
上記の構成のキャップ材においては、そのライナーが、ライナー本体に、アンチブロッキング剤または滑剤を含有したフィルムが接合されて構成されているので、ライナーの素材となるシート材を成形する際にフィルムがロール圧延されることがなく、アンチブロッキング剤として添加した微粒子が埋没することを防止できる。
ここで、好ましくは二軸配向フィルムを使用するとよい。アンチブロッキング剤および滑剤の少なくとも一方を含有したフィルムを二軸配向とすることにより、アンチブロッキング剤および滑剤がフィルムの表面に浮き上がるように配置され、キャップ天板部の内面とライナーとの摩擦抵抗を確実に低減できる。
【００１４】
また、ライナー本体とフィルムとをそれぞれ独立に成形した後に、これらを接合してライナー素材であるシート材を成形できるので、ライナー本体及びフィルムを構成する樹脂等を選択する際に、これらのＭＦＲ等の特性を考慮する必要がなく、選択の幅が広がり、最適な樹脂を選択することができる。例えば、シール性に優れた樹脂でライナー本体を構成し、キャップ天板部内面との摩擦抵抗が小さくなる樹脂でフィルムを構成することにより、シール性に優れるとともに、開栓性に優れたキャップ材を提供できる。
【００１５】
また、前記フィルムの厚さを、前記ライナー本体の厚さの１０％以下とすることにより、ライナー本体のシール性を損なうことなく、キャップ材天板部との摩擦抵抗を低減できるので好ましい。さらに、このような効果を確実に奏功せしめるためには、前記フィルムの厚さを、前記ライナー本体の厚さの５％以下とすることがより好ましい。
【００１６】
また、前記フィルムに滑剤を添加することにより、ライナーとキャップ本体天板部内面との摩擦抵抗をさらに低減することができる。
【００１７】
また、前記フィルムの少なくとも一方の面に印刷を施すことにより、文字や図形などをライナーに表示できるとともに、これらの情報を表示するインキがボトル容器内の充填物に接触することがなく衛生性に優れている。
【００１８】
ここで、前記フィルムを、ポリプロピレンまたはプロピレン重合体で構成することにより、フィルムの硬度を確保でき、天板部内面との摩擦を確実に低減することができる。また、前記ライナー本体を、ポリオレフィン系エラストマまたはポリスチレン系エラストマで構成することにより、上記フィルムとライナー本体との接着性を向上させることができる。
【００１９】
また、前記天板部の前記内面に塗膜を形成し、該塗膜に滑剤を含有させることにより、天板部内面とライナーとの摩擦抵抗をさらに低減して、開栓トルクをさらに低減することができる。
【００２０】
また、前記キャップ本体を、アルミニウム合金または合成樹脂またはブリキ若しくはティンフリースチールで構成することにより、アルミボトル缶やＰＥＴボトルやティンフリースチール製ボトル缶やガラスビンなどのボトル容器のキャップとして本発明のキャップ材を使用することができる。
【００２１】
また、前記キャップ材を、前記キャップ本体の前記天板部近傍に設けられたライナー支持部によって、前記ライナーを回転自在に支持する構成とすることにより、キャップを回転させる際に、ライナーをキャップとともに回転する必要が無く、開栓トルクを大幅に低減できる。
【００２２】
また、上述したキャップ材をボトル口部に配置するとともに、前記周壁部内面にボトル口部に螺着させる雌ネジ部を形成したキャップ付容器は、キャップ材の天板部内面とライナーとの動摩擦係数が小さいので、開栓トルクが低減され、開栓操作を容易に行うことができる。さらに、ライナー本体がシール性に優れた樹脂で構成されているので、ボトル口部をライナーとを密着させて容器を確実に密封することができる。
【００２３】
本発明に係るライナーの製造方法は、熱可塑性合成樹脂で構成されシール機能を有するライナー本体と、アンチブロッキング剤または滑剤を含有して二軸配向されたフィルムとがそれぞれ独立に成形された後に、前記ライナー本体に前記フィルムを積層するように接合することを特徴とする。
【００２４】
この構成のライナーの製造方法によれば、ライナー本体とフィルムとをそれぞれ独立に成形した後に、これらを積層するように接合するので、ライナー本体及びフィルムを構成する樹脂等の選択の幅が広がり、ライナー本体及びフィルムとしてそれぞれ最適な樹脂を選択することができる。
また、ライナー本体及びフィルムそれぞれの厚さを調整した上で接合できるので、ロール圧延によってライナー全体の厚さを調整する必要がなく、例えば、アンチブロッキング剤を添加することによりフィルム表面に形成された微小な凹凸が埋没してしまうことを防止できる。
ここで、フィルムとして、アンチブロッキング剤または滑剤を含有して二軸配向されたものを使用することにより、アンチブロッキング剤および滑剤がフィルムの表面に浮き上がるように配置させることができるので好ましい。
【００２５】
以上のように、本発明によれば、キャップ材の天板部内面との摩擦抵抗が小さく、かつ、ボトル口部の開口部を確実に密封することができるライナーを具備したキャップ材、キャップ付容器及びライナーの製造方法を提供することができる。
【発明を実施するための最良の形態】
【００２６】
本発明の実施形態について図面を用いて説明する。図１に本発明の実施形態であるキャップ材を、図２に本発明の実施形態であるキャップ材に装着されたライナーを示す。
キャップ材１０は、アルミニウム合金板を絞り加工することにより形成されたキャップ本体１１とキャップ本体１１に装着されるライナー２０とから構成されている。
キャップ本体１１は、円板状の天板部１２と、天板部１２の周縁から略垂下してなる周壁部１３を有し、周壁部１３の上方には、周壁部１３の内面側に凹んで断面矩形をなすナール部１４と、周壁部１３の内面側に凹んで断面三角形をなし、ライナー２０をその下面側から支持するライナー支持部１５とが、周方向に交互に等間隔で配置されている。
そして、この天板部１２の内面には、例えば、合成樹脂に滑剤としてポリエチレンワックスが少量添加された塗料が塗布されている。
【００２７】
ライナー２０は、例えば、ポリプロピレン（ＰＰ）とスチレンブタジエンスチレンエチレンブロック共重合体（ＳＥＢＳ）とパラフィンオイルとのブレンド材（ＴＰＳ−１）や、ポリプロピレン（ＰＰ）とスチレンプロピレンスチレンエチレンブロック共重合体（ＳＥＰＳ）とパラフィンオイルとのブレンド材（ＴＰＳ−２）等からなるエラストマーで構成されたライナー本体２１の上に、例えば、ポリプロピレン（ＰＰ）からなるフィルム２２が積層されるように接合されて形成されている。このフィルム２２には、アンチブロッキング剤として、例えば、シリカ等の微粒子が添加されており、図３に示すように、フィルム２２の表面には微小な凹凸が形成されている。さらに、このフィルム２２を二軸配向させることにより、フィルム２２の表面にアンチブロッキング剤が配置されている。
なお、本実施形態では、フィルム２２の厚さは、ライナー本体２１の厚さの５％以下となるように設定されている。
【００２８】
また、ライナー本体２１には、滑剤として脂肪酸アマイドが０．３重量％添加されており、ライナー本体２１の表面が滑りやすくされている。同様に、フィルム２２にも、滑材として脂肪酸アマイドが０．３重量％添加されている。
ライナー本体２１は、押出機又はＴダイによって一定厚さのシート状に成形される。フィルム２２はインフレーション法によって成形され、このフィルム２２がライナー本体２１の上面に、例えばドライラミネートによって接合されることにより、ライナー２０が製造される。
【００２９】
このようなライナー２０は、フィルム２２が天板部１２内面に対向するように配置され、ライナー支持部１５にて支持されている。つまり、ライナー２０のフィルム２２とキャップ材１０天板部１２の内面とは接合されていないのである。
【００３０】
次に、上記のキャップ材１０が使用されるキャップ付容器の一例としてキャップ付ボトル缶３０について説明する。図４に示すように、キャップ付ボトル缶３０は、アルミニウム合金板などから形成された金属製ボトル缶３１（以下、ボトル缶３１と称す）にキャップ４０が螺着されて構成されている。ボトル缶３１は、円筒状の缶胴３２から上方に向かって縮径する縮径部３３を有し、縮径部３３の上方に口金部３４を備えている。口金部３４は、雄ネジ部３５と、この雄ネジ部３５の缶軸方向下端に連設されて径方向外側へと膨出した膨出部３６と、雄ネジ部２５の缶軸方向上端側に形成されたカール部３７とを有している。
【００３１】
キャップ材１０は、ボトル缶３１の口金部３４に被着されて使用される。すなわち、キャップ材１０は、ボトル缶３１の口金部３４に被せられ、キャッピング装置のネジ形成ローラーがキャップ材１０の周壁部１３に押し当てられた状態で口金部３４の周囲を回転し、口金部３４の雄ネジ部３５に沿って転動することにより、キャップ材１０の周壁部１３内面に口金部３４の雄ネジ部３５に対応した雌ネジを形成されるとともに、周壁部１３の開放端部を、口金部２４の膨出部３６に巻き込ませるように径方向内側へ向けて押圧するようにすそ巻きされることにより、口金部３４に被着され、キャップ４０として使用される。
【００３２】
つまり、キャップ材１０をボトル缶３１に被着させ、キャップ材１０の周壁部１３に雌ネジ部４１を形成させたものをキャップ４０というのである。このキャップ４０には、天板部１２と雌ネジ部４１とピルファープルーフ部４２とブリッジ部４３とが形成されており、ボトル缶３１の雄ネジ部３５とキャップ４０の雌ネジ部４１とが螺合し、膨出部３６の下方にピルファープルーフ部４２の下端がすそ巻きされた状態で、キャップ４０はボトル缶３１に被着されており、ボトル缶３１の口金部３４とライナー２０の密封層２１とが密着することで密封されているのである。
【００３３】
キャップ４０が被着されたボトル缶３１を開栓する際には、ボトル缶３１を一定位置に保持した状態で、当該キャップ４０を回転させる。この回転により、ボトル缶３１の膨出部３６と係合しているピルファープルーフ部４２がブリッジ部４３にて分離され、キャップ４０のピルファープルーフ部４２以外の部分は、口金部３４の雄ネジ部３５に沿って上方に移動する。これに伴い、ライナー支持部１５にて保持されているライナー２０も上方に移動し、ライナー２０と口金部３４とが離間され、開栓される。
【００３４】
本実施形態であるキャップ材１０によれば、ライナー本体２１にフィルム２２が接合され、アンチブロッキング剤によってフィルム２１の表面に微小な凹凸が生じているので、キャップ材１０に装着した場合に、天板部１２内面との実質的な接触面積が小さくなり摩擦抵抗を抑えることができる。したがって、キャップ３０の開栓トルクを小さくでき、開栓を容易に行うことができる。
【００３５】
また、ライナー本体２１とフィルム２２とがそれぞれ独立して成形された後に、接合されているので、共押出で２層シートを成形する場合に比べて、ライナー本体２１及びフィルム２２を構成する樹脂材料の選択に制限がなく、それぞれの用途に適した樹脂材料で構成することができる。また、共押出のようにフィルム２２をロール圧延する必要がなく、フィルム２２に添加したアンチブロッキング剤が表面から埋没することを防止でき、表面の凹凸を確実に確保することができる。
【００３６】
また、フィルム２２の厚さが、ライナー本体２１の厚さの５％以下とされているのでライナー本体２１のシール性を損なうことなく、キャップ材１０天板部１１との摩擦抵抗を低減できる。
また、フィルム２２に滑剤として脂肪酸アマイドが０．３重量％添加されているとともに、キャップ本体１１天板部１２内面に滑剤としてポリエチレンワックスが少量添加された塗料が塗布されているので、ライナー２０とキャップ本体１１天板部１２内面との摩擦抵抗をさらに低減することができる。
【００３７】
以上、本発明の実施形態について説明したが、本発明はこれに限定されることはなく、その発明の技術的思想を逸脱しない範囲で適宜変更可能である。
例えば、本実施形態においてはアルミニウム合金製のキャップ付ボトル缶を用いて説明したが、これに限定されることはなく、例えば、ガラスビンに金属製キャップが装着されたものや、ＰＥＴ容器に樹脂製キャップが装着されたものでも良い。
【００３８】
また、ライナー本体をポリプロピレン（ＰＰ）とスチレンブタジエンスチレンエチレンブロック共重合体（ＳＥＢＳ）とパラフィンオイルとのブレンド材（ＴＰＳ−１）で構成したもので説明したが、これに限定されることなく、例えば、エチレン酢酸ビニル共重合体（ＥＶＡ）などの他の樹脂材料でもよい。
【００３９】
同様に、フィルムをポリプロピレン（ＰＰ）で構成したもので説明したが、これに限定されることはなく、低密度ポリエチレン（ＬＤＰＥ）、高密度ポリエチレン（ＨＤＰＥ）、ポリエチレンテレフタレート（ＰＥＴ）、ポリアミド系合成樹脂（ＰＡ）、ポリブチレンテレフタレート（ＰＢＴ）などの他の樹脂材料でもよい。
【００４０】
さらに、アンチブロッキング剤としてシリカを添加したもので説明したが、例えば、アクリル樹脂、シリコン樹脂、スチレン樹脂などであってもよい。また、フィルムにアンチブロッキング剤および滑剤の少なくとも一方を添加したものであってもよい。
また、ライナー本体に滑剤を添加したもので説明したが、滑剤は必ずしも添加されている必要はない。
【実施例１】
【００４１】
以下に、本発明の効果を確認するために行った比較試験結果について説明する。
この比較試験では、厚さ０．２２ｍｍのアルミニウム合金板を２８ｍｍＰＰキャップ用のキャップ本体に成型し、後述するライナーを挿入してキャップ材とし、内容量１８０ｍｌの口径２８ｍｍのガラス瓶に８０℃の熱水を充填し上記キャップ材で施栓して試料とした。なお、ライナー径２７．５ｍｍ、ライナー支持部内径２６．５ｍｍとし、ライナーはフィルムをキャップ本体の天板部内面に向けてキャップ本体にセットした。また、天板部の内面にはエポキシフェノール系塗料に滑剤としてポリエチレンワックスを添加したものを塗布した。
この試料を室温（２０℃）にて放置した後に、開栓トルクの測定を行った。ここで、開栓トルクとしては、回転開始時のトルク（第１トルク）とブリッジ部が破断する際のトルク（第２トルク）をそれぞれ１０個の試料で測定し、平均値を算出した。
【００４２】
本発明例としては、ライナー本体を押出機及びＴダイで１．０ｍｍ厚のシート状に成型し、これにフィルムをドライラミネートしたものを用いた。比較例としては、フィルムを有さない単層ライナーを用いた。
比較試験結果を表１に示す。
【００４３】
【表１】
2007161332.tif 000003
【００４４】
ＬＤＰＥで構成されたフィルムを有する本発明例１は、ＥＶＡ樹脂単層のライナーである比較例１と比較して、開栓トルクが低減されている。特に、第１トルクについては大きく低減されており、フィルムによって天板部とライナーとの摩擦抵抗が抑えられていることが確認された。
【００４５】
同様に、ＰＰ−１で構成されたフィルムを有する本発明例２と、ＴＰＳ−１単層のライナーである比較例２と比較した場合でも、開栓トルクが低減されている。
また、本発明例３〜５ではフィルムの厚さを変化させているが、いずれもＴＰＳ−２単層のライナーである比較例３と比較して、開栓トルクが低減されている。なお、フィルムの厚さが薄いほど開栓トルクの低減効果が大きくなる傾向にある。
【実施例２】
【００４６】
この比較試験では、厚さ０．２２ｍｍのアルミニウム合金板を２８ｍｍＰＰキャップ用のキャップ本体に成型し、後述するライナーを挿入してキャップ材とし、内容量１９０ｍｌの口径２８ｍｍのガラス瓶にガス水（内圧３ボリューム）を充填し上記キャップ材で施栓して試料とした。なお、ライナー径２７．４ｍｍ、ライナー支持部内径２６．５ｍｍとし、ライナーはフィルムをキャップ本体の天板部内面に向けてキャップ本体にセットした。また、天板部の内面にはエポキシフェノール系塗料に滑剤としてポリエチレンワックス及びカルナバワックスを添加したものを塗布した。
この試料を室温（２０℃）にて放置した後に、開栓トルク（第１トルク）を測定するとともに容器内における滑剤の浮遊状態を確認した。
【００４７】
本発明例としては、ライナー本体を押出機及びＴダイで１．０ｍｍ厚のシート状に成型し、これにフィルムをドライラミネートしたものを用いた。比較例としては、フィルムを有さない単層ライナーを用いた。比較試験結果を表２に示す。
【００４８】
【表２】
2007161332.tif 000004
【００４９】
ＬＤＰＥで構成されたフィルムを有する本発明例６、７は、ＥＶＡ樹脂単層のライナーに滑剤を添加した比較例４、５と比較して開栓トルクが低減されている。
また、比較例５〜７の結果が示すように、滑剤の添加量の増加に伴い開栓トルクは減少するが、滑剤の浮遊が認められた。
フィルムに滑剤を添加した本発明例７、８、１０では、容器内での滑剤の浮遊は認められなかった。
【実施例３】
【００５０】
この比較試験では、厚さ０．２５ｍｍのアルミニウム合金板を３８ｍｍＰＰキャップ用のキャップ本体に成型し、後述するライナーを挿入してキャップ材とし、内容量３００ｍｌ（全量３４０ｍｌ）の口径３８ｍｍのアルミボトル缶に８０℃の熱水を充填し、内圧が１．０ｋｇ／ｃｍ２になるように一定量の液体窒素をヘッドスペースに滴下し、直ちに上記キャップ材で施栓して試料とした。なお、ライナー径３７．４ｍｍ、ライナー支持部内径３６．５ｍｍとし、ライナーはフィルムをキャップ本体の天板部内面に向けてキャップ本体にセットした。
【００５１】
また、本発明例１８〜２０のライナーは、天板部内面に塗装を施していないキャップ本体に装着し、その他のライナーは、天板部の内面にエポキシフェノール系塗料に滑剤としてポリエチレンワックス及びカルナバワックス添加したものが塗布されたキャップ本体を使用した。
この試料にレトルト処理（１２０℃  ３０分）を施して室温で放置した後に、開栓トルク（第１トルク）を測定するとともに容器内の滑剤の浮遊状態を確認した。
【００５２】
本発明例としては、ライナー本体を押出機及びＴダイで１．０ｍｍ厚のシート状に成型し、これにフィルムをドライラミネートしたものを用いた。比較例としては、フィルムを有さない単層ライナーを用いた。比較試験結果を表３に示す。
【００５３】
【表３】
2007161332.tif 000005
【００５４】
本発明例１１、１２、１３、１４は、ＴＰＳ−３単層ライナーである比較例１４と比較して大幅に開栓トルクが低減されている。また、本比較試験では、アンチブロッキング剤の開栓トルク低減効果は、シリカ＜アクリル樹脂＜スチレン樹脂＜シリコン樹脂の順であった。また、比較例１５、１６、１７では、ＴＰＳ−３単層ライナーにこれらのアンチブロッキング剤を添加したが、開栓トルク低減効果は認められなかった。
【００５５】
また、比較例１９、２０では滑剤の添加量を増加させることにより開栓トルクは若干低くなるものの容器内に滑剤の浮遊が認められた。
さらに、天板部に塗装を施した本発明例１５、１６、１７と、塗装を施していない本発明例１８、１９、２０とを比較すると、天板部に塗装が施されたものがさらに開栓トルクが低減されることが確認された。
【実施例４】
【００５６】
この比較試験では、厚さ０．２５ｍｍのアルミニウム合金板を３８ｍｍＰＰキャップ用のキャップ本体に成型し、後述するライナーを挿入してキャップ材とし、内容量３００ｍｌ（全量３４０ｍｌ）の口径３８ｍｍのアルミボトル缶に８０℃の熱水を充填し、内圧が１．０ｋｇ／ｃｍ２になるように一定量の液体窒素をヘッドスペースに滴下し、直ちに上記キャップ材で施栓して試料とした。なお、ライナー径３７．４ｍｍ、ライナー支持部内径３６．５ｍｍとし、ライナーはフィルムをキャップ本体の天板部内面に向けてキャップ本体にセットした。また、天板部の内面にはエポキシフェノール系塗料に滑剤としてポリエチレンワックスを添加したものを焼付け塗装した。
この試料にレトルト処理（１２０℃  ３０分）を施して室温で放置した後に、開栓トルク（第１トルク）を測定するとともに容器内の滑剤の浮遊状態を確認した。
【００５７】
本発明例としては、フィルムをインフレーション法によって成形し、押出機及びＴダイで１．０ｍｍ厚のシート状に成形されたライナー本体に、上記フィルムをドライラミネートしたシート材を成形し、これを打ち抜いたものを使用した。比較例としては、共押出法による２層シート材を成形し、この２層シート材を打ち抜いたものを使用した。加工性の評価として、ライナー素材であるシート材成形時のシート切れの有無を確認した。比較試験結果を表４に示す。
【００５８】
【表４】
2007161332.tif 000006
【００５９】
比較例２５〜２９では、共押出法による２層シート材成形時に硬度の高い層の切れが発生し、２層シート材を安定して製造することは困難であった。
また、フィルムをＰＥＴ、ＰＡ、ＰＢＴで構成した場合であっても、開栓トルクの低減効果が確認された。
【００６０】
以上の比較試験の結果から、本発明例であるキャップ材によれば、密封性、開栓性に優れるキャップ付容器を提供することができることが確認された。
【図面の簡単な説明】
【００６１】
【図１】本発明の実施形態であるキャップ材の部分断面図である。
【図２】図１のキャップ材に使用されるライナーの説明図である。
【図３】図２に示すライナーのフィルム拡大図である。
【図４】キャップ付ボトル缶の部分断面図である。
【符号の説明】
【００６２】
１０  キャップ材
１１  キャップ本体
１２  天板部
１３  周壁部
１５  ライナー支持部
２０  ライナー
２１  ライナー本体
２２  フィルム
３４  口金部（ボトル口部）
４０  キャップ
【図１】
2007161332.tif 000007
【図２】
2007161332.tif 000008
【図３】
2007161332.tif 000009
【図４】
2007161332.tif 000010